Brevet FR3040641A1 (20170310)
REVENDICATIONS1. Procédé d'application d'un revêtement anticorrosion sur une pièce métallique par immersion/émersion de ladite pièce dans un bain de peinture aqueux, caractérisé en ce que le bain de peinture aqueux comprend de l'eau, un liant et des microfibrilles de cellulose et en ce que en sortie du bain la pièce métallique revêtue est soumise à des vibrations.\n<CLM>\1\tProcédé selon la revendication 1, caractérisé en ce que les MNFC ont une longueur inférieure à 100gm et un diamètre inférieur à 100 nm.\n<CLM>\1\tProcédé selon la revendication 2, caractérisé en ce que les MNFC ont une longueur allant de 1 à2 µm et un diamètre variant de 20 à 70 nm.\n<CLM>\1\tProcédé selon la revendication 1, caractérisé en ce que les MNFC sont sous la forme de plaquettes d'une dimension moyenne maximale d'au moins 10 microns et d'une dimension moyenne minimale inférieure à 1 micron.\n<CLM>\1\tProcédé selon l'une quelconque des revendications précédentes, caractérisé en ce que le bain de peinture aqueux comprend 0,2 à 8% en poids de microfibrilles de cellulose, par rapport au poids total du bain.\n<CLM>\1\tProcédé selon l'une quelconque des revendications précédentes, caractérisé en ce que le bain comprend 3 à 50% en poids, par rapport au poids total du bain, de liant.\n<CLM>\1\tProcédé selon l'une quelconque des revendications précédentes, caractérisé en ce que le liant est choisi parmi les liants à base de silane, les liants à base de titanate, les liants à base de zirconate, les liants à base de silicate, les liants à base de résines phénoxy en phase aqueuse réticulées.\n<CLM>\1\tProcédé selon l'une quelconque des revendications précédentes, caractérisé en ce que le bain comprend de 30 à 85% en poids, par rapport au poids total du bain, d'eau. 3040641 19\n<CLM>\1\tProcédé selon l'une quelconque des revendications précédentes, caractérisé en ce que le bain comprend de 10 à 40% en poids, par rapport au poids total du bain, de métal particulaire, avantageusement sous forme lamellaire. 5\n<CLM>\1\tProcédé selon la revendication 9, caractérisé en ce que le métal particulaire est choisi parmi le zinc, l'aluminium, le chrome, le manganèse, le nickel, le titane, leurs alliages et mélanges intermétalliques, ainsi que leurs mélanges. 10\n<CLM>\1\tProcédé selon l'une quelconque des revendications précédentes, caractérisé en ce que le bain comprend également, un ou plusieurs des composés suivants : a. 1 à 30% en poids de solvant organique ou d'un mélange de solvants organiques, par rapport au poids total du bain 15 b. 0,1 à 7% en poids d'oxyde de molybdène, par rapport au poids total du bain c. 0,5 à 10% en poids, par rapport au poids total du bain, d'un agent renforçateur des propriétés anti-corrosion choisi dans le groupe constitué par l'yttrium, le zirconium, le lanthane, le cérium, le praséodyme, sous la forme 20 d'oxydes ou de sels, avantageusement l'oxyde d'yttrium Y203, d. 0,2 à 4 % en poids, par rapport au poids total de la composition, d'un pigment inhibiteur de corrosion tel que le triphosphate d'aluminium e. un silicate de sodium, de potassium ou de lithium. 25\n<CLM>\1\tProcédé ,selon l'une quelconque des revendications précédentes, caractérisé en ce que l'accélération des vibrations varie de 10m/s2 à 100 m/s2.\n<CLM>\1\tComposition de revêtement aqueux comprenant de l'eau, un liant, des MNFC et éventuellement des particules métalliques. 30\n<CLM>\1\tRevêtement anticorrosion de pièces métalliques, caractérisé en ce qu'il est obtenu par le procédé selon l'une quelconque des revendications 1 à 12, la couche de revêtement étant ensuite soumise à une opération de cuisson conduite de préférence à une température comprise entre 70°C et 350°C. 3040641 20\n<CLM>\1\tRevêtement anticorrosion de pièces métalliques selon la revendication 14, caractérisé en ce que préalablement à l'opération de cuisson, les pièces métalliques revêtues sont soumises à une opération de séchage, de préférence à une température 5 comprise entre 60°C et 80°C.\n<CLM>\1\tRevêtement anticorrosion de pièces métalliques selon l'une quelconque des revendications 14 à 15, caractérisé en ce qu'il est appliqué sur les pièces métalliques à protéger, avec une épaisseur uniforme comprise entre 5 et 100 pm et de préférence 10 entre 10 et 30 p.m.\n<CLM>\1\tPièce métallique munie d'un revêtement anticorrosion selon l'une quelconque des revendications 14 à\n<CLM>\1\t15